(57)【要約】金属鋼帯等の板製品を製造するための圧延方法であって、３０から９０ｍｍの間、好ましくは３５から７０ｍｍの間の厚さを有する薄鋼片の製造ステップと、圧延のために送られる前記鋼片の保温および／または加熱可能ステップと、少なくとも一つのリバース圧延スタンド（１５）を備えるリバース圧延機（１４）内で実行される複数の走行を伴う圧延ステップで、少なくとも前記スタンド（１５）の上流に巻取リール炉（１６ａ）と前記スタンド（１５）の下流に巻取リール炉（１６ｂ）とが存在する圧延ステップと、前記圧延の下流で実施され、２０から３０トンの間の所定の重量の鋼帯の関連コイルを形成するための少なくとも１個のコイル製造機（１９ａ、１９ｂ）内での巻取ステップと、前記リバース圧延機（１４）と前記少なくとも１個のコイル製造機（１９ａ、１９ｂ）との間で実施される鋼片の冷却ステップとを有する。前記方法は、重量において、コイルの重量より大きな重量に相当する長さを有する鋼片のセグメントを形成するために、前記薄鋼片を設置し、保温および／または加熱可能ステップの上流で、例えばある寸法に剪断することを含み、  前記リバース圧延機（１４）内での最初の搬送の後すでに、前記鋼片のセグメントの厚さは２０から２５ｍｍの範囲内のある値に減少しており、前記スタンド（１５）の下流の前記リール炉（１６ｂ）上での巻取を可能にする。【選択図】図３
2013532069.tif 000002
【特許請求の範囲】
【請求項１】
金属鋼帯等の板製品を製造するための圧延方法であって、
３０から９０ｍｍの間、好ましくは３５から７０ｍｍの間の厚さを有する薄鋼片の製造ステップと、
圧延のために送られる前記鋼片の保温および／または加熱可能ステップと、
少なくとも一つのリバース圧延スタンド（１５）を備えるリバース圧延機（１４）内で実行される複数の走行を伴う圧延ステップで、少なくとも前記スタンド（１５）の上流に巻取リール炉（１６ａ）と前記スタンド（１５）の下流に巻取リール炉（１６ｂ）とが存在する圧延ステップと、
前記圧延の下流で実施され、２０から３０トンの間の所定の重量の鋼帯の関連コイルを形成するための少なくとも１個のコイル製造機（１９ａ、１９ｂ）内での巻取ステップと、
前記リバース圧延機（１４）と前記少なくとも１個のコイル製造機（１９ａ、１９ｂ）との間で実施される鋼片の冷却ステップとを有し、
前記方法は、コイルの重量の１倍より大きな有限倍に重量において相当する長さを有する鋼片のセグメントを形成するために、前記薄鋼片を設置し、保温および／または加熱可能ステップの上流で、例えばある寸法に剪断することを特徴とし、
前記リバース圧延機（１４）内での最初の圧延搬送の後すでに、前記鋼片のセグメントの厚さは２０〜２５ｍｍの範囲内のある値に減少しており、前記スタンド（１５）の下流の前記リール炉（１６ｂ）上で巻取可能である
ことを特徴とする圧延方法。
【請求項２】
前記鋼片のセグメントが、２から７個またはそれ以上のコイルの数に対応する重量を有する、請求項１に記載の方法。
【請求項３】
前記鋼片のセグメントが、３から５個のコイルの重量と対応する重量を有する、請求項２に記載の方法。
【請求項４】
得られた前記鋼片の最小厚さが、約１．０から２．０ｍｍに等しい、前記いずれかの請求項に記載の方法。
【請求項５】
最終圧延走行中に、前記鋼帯が前記巻取リール炉（１６ａ）、前記スタンド（１５）、および前記コイル製造機（１９ａ、１９ｂ）内で同時に把持される、前記いずれかの請求項に記載の方法。
【請求項６】
前記薄鋼片は、前記保温および／または加熱可能炉（１３）の上流に設置された連続鋳造機（１１）と、前記連続鋳造機（１１）と前記加熱および／または保温炉（１３）との間に介在させられ、ある寸法に剪断するための少なくとも一つの剪断機（１２）とによって製造される、前記いずれかの請求項に記載の方法。
【請求項７】
前記薄鋼片は積載および収容システムによって供給される、請求項１から５のいずれか一項に記載の方法。
【請求項８】
連続鋳造機（１１）が液体コアを有する減厚ステップを含む、請求項６に記載の方法。
【請求項９】
前記連続鋳造機（１１）の下流に、少なくとも１個の圧延スタンドを備える減厚ユニット（２０）によって実行される、凝固直後の熱いコアの減厚ステップが含まれる、請求項６に記載の方法。
【請求項１０】
金属鋼帯等の板製品を製造するための圧延ラインであって、前記板製品は少なくとも１．０から２．０ｍｍの最小厚を有し、３０から９０ｍｍの間、好ましくは３５から７０ｍｍの間の厚さを有する薄鋼片を出発材料とし、
圧延のために送られる前記薄鋼片の加熱可能および／または保温炉（１３）と、
少なくとも一つのリバース圧延スタンド（１５）を備えるリバース圧延機（１４）で、少なくとも前記スタンド（１５）の上流に巻取リール炉（１６ａ）と前記スタンド（１５）の下流に巻取リール炉（１６ａ）とが存在するリバース圧延機（１４）と、
前記圧延機（１４）の下流に設けられ、２０から３０トンの間の所定の重量の鋼片の関連コイルを形成するための少なくとも１個のコイル製造機（１９ａ、１９ｂ）と、
前記リバース圧延機（１４）と前記少なくとも１個のコイル製造機（１９ａ、１９ｂ）との間に設けられた冷却システム（１７）とを有し、
前記保温および／または加熱可能炉（１３）は、重量において、１個のコイルの重量の１倍より大きな有限倍に重量において相当する長さを有する鋼片のセグメントを完全に収容することができる長さを有することを特徴とし、
前記リバース圧延機（１４）によって実行される最初の圧延搬送から出てくる前記鋼片の長さが、最下流側にあるまたは唯一の前記圧延スタンド（１５）の出口と、前記少なくとも１個のコイル製造機（１９ａ、１９ｂ）の引込機（２１ａ、２１ｂ）との間の距離よりも大きい
ことを特徴とする圧延ライン。
【請求項１１】
前記保温および／または加熱可能炉（１３）の上流に設置され、前記炉に入る前記鋼片の厚さを３０〜９０ｍｍ、好ましくは３５〜７０ｍｍの範囲内のある値に減らすために、連続鋳造から出てくる鋼片の液体コア減厚を実行することが可能な減厚または粗圧延ユニット（２０）を備える、請求項１０に記載の圧延ライン。
【請求項１２】
前記巻取リール炉（１６ａ、１６ｂ）は、巻き取られた鋼片のセグメントの外径（Ｄｅ）と巻取リールの内径（Ｄｉ）との比が２より大きいまたは等しくなるような寸法に作られる、請求項１０または１１に記載の圧延ライン。
【発明の詳細な説明】
【技術分野】
【０００１】
本発明は、金属鋼帯等の板金属製品をセミエンドレス式で製造するための圧延方法およびそれに関するラインに関する。
【背景技術】
【０００２】
圧延ラインは、鋼片（スラブ）の連続鋳造から始まる金属鋼帯（ストリップ）の製造用として知られている。一般的に同ラインは、所望の重量のコイルを形成するために、連続鋳造、加熱および／または保温炉、クロップ可能剪断機、リバースまたは連続圧延トレイン、冷却システム、および１個またはそれ以上の巻取ユニットを備える。
【０００３】
より具体的には、例えば、ＵＳ−Ａ−４，６７５，９７４、ＵＳ−Ａ−５，３９６，６９５、およびＵＳ−Ｂ−６，１８２，４９０における、ある圧延ラインが知られている。その圧延ラインでは、連続鋳造された鋼片がコイルを製造するためにある寸法に剪断された後、少なくとも鋼片のセグメントに等しい長さを有するトンネル炉に送られる。これにより、温度が次の工程に適する値になるまで、ある速度にまで減速し、温度を均一化する。
【０００４】
トンネル炉から出てくる鋼片のセグメントは加速させられ、圧延ユニットに送られる。
【０００５】
１個またはそれ以上のスタンドを有するステッケル型のリバース圧延トレインを有する圧延プラントが知られている。その一例は、図１に模式的に示されている。同圧延プラントは、１５０から２５０ｍｍまたはそれ以上の厚さを有する鋼片を用い、コイル間式で作動する。すなわち、鋼片の長さは、上記の厚さとの関連で、最終製品のコイルと重量が等しくなる長さを有する。このようなプラントには、鋼帯の最小最終厚さと寸法および表面品質における製造性限界がある。一般的には、最小の最終厚さは１．８〜１．６ｍｍより小さくならない。生産性は、反転する回数、および１個または複数のスタンドを通過する回数が多いことによって、またそれに関連する停止時間によって制限される。最終最小厚さは入口での鋼片の厚さが大きいことにより制限される。また、寸法および表面品質は、鋼帯の頭部／尾部と中央部との間の温度の違いが大きいことによって制限される。
【０００６】
さらに、リバースステッケル圧延機は、ある問題を引き起こす。その問題は、第一の圧延走行において粗圧延された鋼片（いわゆる「トランスファバー」または単に「バー」）をスタンドの上流及び下流に設けられたリール炉で直ちに巻き取ることが、入っていく鋼片の厚さが大きいために、通常はできないという事実に関連している。したがって、鋼片の長さが増すにつれて、ラインの容量の問題が生じる。
【０００７】
さらに、スタンド／複数のスタンドの上流および下流に配置されたリール炉での巻き取りおよび巻き戻しを伴う圧延走行の回数が多いことは、先端および尾部での冷却を引き起こし、コイルの温度を不均一にする。それにより、頭部および尾部をクロップすること（ｃｒｏｐｐｉｎｇ）が必要となり、歩留まりが悪化する。
【０００８】
また、走行の回数が多いことは、長さにおける可変な寸法許容差および薄厚の製造における制限を定める。また、走行回数が多いこと、および圧延される材料とその先端／後端の温度が低いことにより、作業ロールが早く摩耗する。
【０００９】
スタンド／複数のスタンドの上流および下流にある炉に、冷たくて変形した先端が入ることは、詰まりのリスクを伴う繊細な工程である。詰まりのリスクは、鋼帯の厚さの減少に伴い、より可能性が高くなる。
【発明の概要】
【発明が解決しようとする課題】
【００１０】
本発明の一つの目的は、板金属製品をいわゆるセミエンドレス式で製造するための圧延方法およびそれに関する圧延ラインを完成させることにある。これにより、生産性が増加し、公知のプラントおよびプロセスに対して歩留まりを増加できる。またこれにより、１．０から２．０ｍｍ、もしくはほんの０．８ｍｍの極めて薄い厚さを得ることができる。
【００１１】
他の目的は、２．０〜２．５ｍｍを下回る極めて薄いものを製造する場合でも、特にリール炉および最終コイルを製造するコイル製造機での詰まりおよび閉塞の問題を減らすことにある。また、鋳造された鋼の種類に関係なく、いかなる場合も高い生産性と最終製品の品質とを保つことにある。
【００１２】
本出願人は、本発明を考案し、実験し、具体化させることで、従来技術の欠点を克服し、これらおよび他の目的および長所を得ている。
【課題を解決するための手段】
【００１３】
本発明は、独立項で述べられ明らかにされているとともに、従属項では本発明の他の革新的な特徴が記載されている。
【００１４】
一つの構成によると、本発明では、一個または複数のスタンドを有するステッケル圧延トレインに、例えば３０から９０ｍｍの間、より好ましくは３５から７０ｍｍの、厚さの薄い鋼片を供給する。必須ではないがより好適には、少なくとも結晶化装置を含む連続鋳造機から始まる。
【００１５】
本実施形態の非限定的構成では、連続鋳造機は結晶化装置の下流で軽圧下加工を行う。すなわち、液体コアを有する鋳造物の厚さを減らす。その結果、加熱および／または保温炉に入る鋼片の厚さが３０〜９０ｍｍ、より好ましくは３５〜７０ｍｍの範囲内になる。
【００１６】
本実施形態の他の非限定的構成では、連続鋳造機の直下流に一個または複数の圧延スタンドを備えた粗圧延または減厚ユニットが備えられている。凝固したばかりの鋼片のコアはまだ非常に熱いという事実を用いて鋼片を減厚する。減厚ユニットは鋼片の厚さを調整することができる。その結果、鋳造はより安定し、一定した状態を有し、低速でより大きな厚さの鋳造を同じ生産性で行うことができる。この場合も、加熱および／または保温炉に入る鋼片の厚さは３０〜９０ｍｍ、より好ましくは３５〜７０ｍｍの範囲内である。
【００１７】
上流の連続鋳造機の有無に関係なく、減厚または粗圧延ユニットを備えてもよい。つまり、鋼片が連続鋳造機以外の異なるシステム、例えば非連続積載及び収容システム、で供給される場合である。
【００１８】
本方法は、圧延トレイン内で圧延のために送られる鋼片の保温および／または加熱可能ステップを含む。圧延トレインは、少なくとも一個のリバース型の圧延スタンド（ステッケル圧延機）を備える。少なくとも一個の巻取リール炉がスタンドの上流に、一個の巻取リール炉がスタンドの下流に存在する
【００１９】
本発明の実施形態の一構成では、２個またはそれ以上のリバース型の圧延スタンドが備えられている。
【００２０】
また、圧延ラインは、（存在する場合は）連続鋳造機の下流に設けられた、ある寸法に切るための剪断機を備える。剪断機は薄い鋼片を所望の長さのセグメントに切ることができる。
【００２１】
本発明の方法によると、圧延機に入る薄鋼片は、通常２０〜３０トンの範囲内にある取得可能な最大のコイルより、重量相当で、より大きな長さを有する。好ましくは、その長さは取得可能な最大のコイルの重量の１倍より大きな有限倍に等しい。
【００２２】
保温および／または加熱可能炉は、有限の数のコイル（これに限定されないが、例えば２から７個またはそれ以上、より好ましくは３から５個）の重量に相当する長さを有する鋼片を収容できるトンネル炉である。
【００２３】
このように、本発明の圧延ラインはいわゆるセミエンドレス式で作動することに適している。そこでは、圧延機に入る鋼片のセグメントは、２から７個の間で変わりうる個数またはそれ以上のコイルを形成するための重量に相当する長さを有する。
【００２４】
本発明の解決策は、圧延機の生産性の点で第一の長所をもたらす。なぜなら、圧延機内で方向を反転するのに必要な停止時間が減るからである。その時間の減少は、一個の鋼片で作られるコイルの数に等しい。つまり、例えば圧延機に入る鋼片で３個のコイルを形成することが可能な場合、圧延機内で反転する回数はコイル間（ｃｏｉｌ−ｔｏ−ｃｏｉｌ）式、つまり鋼片の長さが一個のみのコイルに対応する場合、の３分の１に減少する。
【００２５】
圧延中に２個の連続する鋼片間で経過する時間もそれに対応して、同じ倍率で減少する。
【００２６】
有限の複数個のコイルに対応する長さを有する鋼片を使用する場合、冷たい先端および後端は、最初及び最終に製造されるコイルに対応する先端および後端のみになる。その結果、すべての中間のコイルはクロップされる必要がなく、全体的な歩留まりが大幅に増加する。
【００２７】
本発明の更なる長所は、最終圧延走行中に、鋼帯がスタンドの上流に設置された巻取リール炉とコイルを製造するコイル製造機との間で同時に把持されることである。これは、実操業において、最終圧延搬送の殆どの間で継続状態をもたらす。その結果、コイル製造機に向かって圧延路上を滑走する自由な先端はなく、薄い鋼帯の進入の問題がない。そのため、圧力を増加させることができ、取得可能な鋼片の最終の厚さを大幅に、１．２〜１．０ｍｍまたはそれ以下に、減少させることができる。
【００２８】
有利には、３個のコイルの重量に相当する長さを有する鋼片で、１または２個の厚さの薄い（例えば１．０ｍｍの）コイルを作製することができる。また、４個のコイルの重量に相当する長さを有する鋼片で、２または３個の厚さの薄い（例えば１．０ｍｍの）コイルを作製することができる。いかなる場合も、鋼片の先端区域および後端区域それぞれに対応する２個のコイルの厚さは薄くない。そのため、１つの鋼片から取得可能な、最終重量が同じで薄い厚さを有するコイルの数を増やすためには、先端および後端コイルの重量を減らすことが必要である。
【００２９】
圧延ラインは、圧延ラインの下流およびコイル製造機の上流に、シャワー型の冷却ユニットおよびフライング剪断機を備える。フライング剪断機は、少なくとも２個のコイル製造機の直上流に位置し、所望の重量の各コイルに対する長さが走行したときに鋼片を剪断するために備えられている。
【００３０】
コイル製造機は、鋼片の長さに応じて、そしてとりわけ同じ鋼片のセグメントから取得可能な個々のコイルの所望する数および重量に応じて、３個またはそれ以上とすることができる。
【００３１】
１個のスタンドを有するステッケル圧延機の場合、トンネル炉から出てくる鋼片の厚さは好ましくは３５から５０ｍｍの間である。また、２個のスタンドを有するステッケル圧延機の場合、厚さは好ましくは４０から７０ｍｍの間である。
【００３２】
実施形態のある構成では、ラインは第一スケール除去機を炉の上流の減厚ユニットの上流に備える。
【００３３】
実施形態のさらに他の構成では、本発明によるラインは加熱および／または保温炉の下流に第二スケール除去機を備える。
【図面の簡単な説明】
【００３４】
発明のこれらおよび他の特徴は、以下の好ましいがこれに限定されない実施形態における記載および添付の図面を参照することにより、明らかにされる。
【図１】図１は、従来技術の圧延ラインを模式的に示す。
【図２】図２は、本発明の圧延ラインの第一実施形態を模式的に示す。
【図３】図３は、図２の第一変形例を模式的に示す。
【図４】図４は、図２の第二変形例を模式的に示す。
【図５】図５は、図２の第三変形例を模式的に示す。
【図６】図６は、いくつかの特徴と作動パラメータとについて、図１に記載されたような厚鋼片のための従来の圧延ラインと、コイル間式の薄鋼片のための圧延ラインと、本発明のセミエンドレス式の薄鋼片のための圧延ラインとを比較した表である。
【発明を実施するための形態】
【００３５】
添付図面において、同じ参照番号は同じまたは同等の構成要素に対応する。添付図面を参照すると、図２は、薄鋼片から鋼帯を製造するための圧延ライン１０を示す。この場合、圧延ライン１０は、薄鋼片１１用の連続鋳造機；鋳造された鋼片をある寸法に剪断する剪断機１２；保温および／または加熱可能用のトンネル炉１３；２個（図２および３）または１個（図４および５）の圧延スタンド１５を有するステッケル型のリバース圧延機１４；それに関連して圧延スタンド１５の上流（１６ａ）および下流（１６ｂ）に設置されたリール炉；例えば層状シャワー型の冷却システム１７；フライング剪断機１８；および、２個のコイル製造機１９ａおよび１９ｂを備える。前記２個のコイル製造機１９ａおよび１９ｂは、所望の重量の鋼帯のコイルを形成するために２個のコイルそれぞれに対応する引込機またはピンチロール２１ａおよび２１ｂを伴う。
【００３６】
図３の圧延ライン１１０は、減厚または粗圧延ユニット２０が炉１３の上流に設けられている点で、図２の圧延ラインと異なる。図４のライン２１０は、１個のスタンド１５を伴う圧延機１４を有する点で他のラインと異なる。図５のライン３１０は、減厚および粗圧延ユニット２０を有しない点で図４のラインと異なる。
【００３７】
従来技術に通常存在し知られている他のラインの構成要素（スケール除去機、トリマー等）は、添付図面には示されていない。
【００３８】
本発明によると、図２〜５に記載の解決策に関し、剪断機１２は通常２０〜３０トンの範囲内にある取得可能な最大のコイルより大きな重量に相当する長さを有する鋼片のセグメントを剪断するために設けられている。好ましくは、その長さは取得可能な最大のコイルの重量の１倍より大きな有限倍の長さに等しい。
【００３９】
言い換えると、厚さに関連して、そして取得可能な最大重量のコイルの２、３、４、５個またはそれ以上を形成するために必要な重量に対応して、非常に長い鋼片のセグメントが炉１３に供給される。例えば７０ｍｍに等しい厚さを有する鋼片の場合、３個のコイルを形成するためのセグメントの長さは概ね１１０ｍに等しい。一方、３５ｍｍに等しい厚さを有する場合、３個のコイルを形成するためのセグメントの長さは概ね２２０ｍに等しい。
【００４０】
本発明の特徴は、最初の圧延走行後の鋼片の長さがランアウトテーブルの長さよりも常に長いことである。すなわち、ステッケル圧延機１４の最下流側にあるまたは唯一の圧延スタンド１５の出口と、第一コイル製造機１９ａに対応する引込機２１ａとの間のセクションに備えられる圧延路の長さよりも長いことである。
【００４１】
そのため、本発明によると、ステッケル圧延機１４内での最初の圧延走行後にはすでに、鋼片のセグメントの厚さはある値、例えば２０〜２５ｍｍの範囲内にまで減少しているので、鋼片をリール炉１６ｂに巻くことが可能となり、問題が回避される。この問題は、従来技術でしばしば起こり、今までリバースステッケル型圧延機でのセミエンドレス式の使用を妨げていたもので、リール炉１６ａ、１６ｂ内で巻き取ることが可能になる前に、圧延機を２回またはそれ以上走行させるために、長いトランスファバー板をランアウトテーブル上で移動させることである。
【００４２】
最初の圧延走行直後にリール炉内でバーを巻き取ることの主な長所は、熱損失を抑えられることである。絶対的な温度損失が少ないという利点と圧延されるバーの先端／後端と中央部との間の温度が極めて均一である利点とを有する。これは、仕上げ鋼帯の寸法および表面品質に効果的に影響し、薄い厚さを得る可能性にも効果的に影響する。
【００４３】
圧延サイクルは、従来式のリバースステッケル圧延機１４内で実質的に従来のやり方で実行され、所望の厚さが得られるまで、第一リールからの巻き戻し、圧延、第二リール上への巻き取りからなる後続の走行を伴う。
【００４４】
リール炉１６ａ、１６ｂは、容量、加熱能力、強度の点において、長くて重いトランスファバーによって形成されるコイルを収容するのに適切な寸法で形成されている。前記トランスファバーは、圧延走行が一方向および他方向に進むにつれて、徐々に形成される。
【００４５】
リール炉で巻き取られるトランスファバーのロールの最大外径をＤｅとし、リールの外径をＤｉとする。従来のコイル間プロセスでのＤｅ／Ｄｉ比は概ね１．７〜１．８であり、どのような場合にも２未満である。本発明によるセミエンドレスプロセスでのＤｅ／Ｄｉ比は、２より大きいまたは２に等しい。
【００４６】
最終厚さを定める最終走行では、トランスファバーが、この場合は上流リール炉１６ａによって巻き戻され、ステッケル式の一個または複数のスタンド１５によって圧延され、最終鋼帯の形状で対応するコイル製造機１９ａまたは１９ｂに向かって送られる。
【００４７】
有利には、この最終走行で鋼帯が、リール炉１６ａ上、ステッケル式の一個または複数のスタンド上、そして対応するコイル製造機１９ａ、１９ｂ上で、同時に把持される。その結果、少なくとも２個（より好ましくは３個またはそれ以上）の仕上げ鋼帯のコイルの形成に必要な全長に対して、圧延機はエンドレスモードで、つまり圧延機とコイル製造機との間で継続性が中断されることなく機能する。
【００４８】
これにより、スタンド１５のロールの圧力を増加させることができ、厚さは極めて低い値まで減少する。通常は１．０〜１．２ｍｍほどの薄さであるが、一定数のコイルの厚さは０．８ｍｍにまで下がる。より好ましくは、１個のコイルと次のコイルの間で厚さを変化させることで、１個のコイルは一定の厚さを有する。この結果は、ここに示したセミエンドレスプロセスを通じてしか得ることができない。
【００４９】
所望の重量の１個のコイルの巻取りが第一コイル製造機（例えば１９ａ）上で終了したとき、フライング剪断機１８は鋼帯を分断するために現れる。その後、このように形成された鋼片の新たな先端は進路が転換されて、次のコイルの巻取りがこの場合はコイル製造機１９ｂ上で始まる。
【００５０】
鋼片で例えば３個またはそれ以上のコイルを形成することが可能な場合、サイクル時間は同期され、１個目のコイルは２個目のコイルの形成に必要な時間内に取り出される。そして、第一コイル製造機は、３個目のコイルを巻き取るために空き状態になる。一方、３個またはそれ以上のコイル製造機がそれぞれの進路転換システムに接続された状態で存在することも可能である。
【００５１】
図６は比較用の表である。例として与えられた、厚鋼片の鋳造を伴うコイル間式の従来のライン（例えば図１の型）と、薄鋼片の鋳造を伴うコイル間圧延式のラインと、薄鋼片の鋳造を伴う本発明によるセミエンドレス圧延式のラインとの動作を比較する。３つの場合すべてにおいて、２個のスタンドを有するステッケル圧延機が想定されている。
【００５２】
具体的には、出願人は以下のことを発見した。他の条件が同じである場合、ここに記載されたセミエンドレス方法とそれに関するラインは、３個のコイルに相当する薄鋼片を用いるセミエンドレス方法である場合、２個のスタンドを有するステッケル圧延機で１個のコイルの重量に対応する薄鋼片を用いる場合（コイル間式）に対して、生産性を約２３％増加させることができる。
【００５３】
より一般的には、元々の薄鋼片から作られるコイルが１個増加するごとに、圧延機の時間あたりの生産性は約１０〜１１％増加する。なぜなら、サイクル時間は対応する量減少し、一年あたりの生産性がそれに対応して増加するからである。
【００５４】
更に、全体的な歩留まりが増加する。なぜなら、許容範囲を満たさない先端および後端をクロップすることによる材料の損失が減少するからである。
【００５５】
さらに、鋼帯の表面および寸法品質が極めて向上する。これは、本発明によるセミエンドレス方法により、圧延されるバーの絶対的な温度損失が少なくなることと、先／後端と中央部との間の温度の均一性を向上させることとが可能となったことによる。表に示されているように、実際、鋼帯を形成するために用いられる鋳片の中央部全体は、頭部から後部にかけて一定の温度を有する。
【図１】
2013532069.tif 000003
【図２】
2013532069.tif 000004
【図３】
2013532069.tif 000005
【図４】
2013532069.tif 000006
【図５】
2013532069.tif 000007
【図６】
2013532069.tif 000008
【手続補正書】
【提出日】平成24年4月21日(2012.4.21)
【手続補正１】
【補正対象書類名】特許請求の範囲
【補正対象項目名】全文
【補正方法】変更
【補正の内容】
【特許請求の範囲】
【請求項１】
金属鋼帯等の板製品を製造するための圧延方法であって、
３０から９０ｍｍの間、好ましくは３５から７０ｍｍの間の厚さを有する薄鋼片の製造ステップと、
圧延のために送られる前記鋼片の保温および／または加熱可能ステップと、
少なくとも一つのリバース圧延スタンド（１５）を備えるリバース圧延機（１４）内で実行される複数の走行を伴う圧延ステップで、少なくとも前記スタンド（１５）の上流に巻取リール炉（１６ａ）と前記スタンド（１５）の下流に巻取リール炉（１６ｂ）とが存在する圧延ステップと、
前記圧延の下流で実施され、２０から３０トンの間の所定の重量の鋼帯の関連コイルを形成するための少なくとも１個のコイル製造機（１９ａ、１９ｂ）内での巻取ステップと、
前記リバース圧延機（１４）と前記少なくとも１個のコイル製造機（１９ａ、１９ｂ）との間で実施される鋼片の冷却ステップとを有し、
前記方法は、コイルの重量の１倍より大きな有限倍に重量において相当する長さを有する鋼片のセグメントを形成するために、前記薄鋼片を設置し、保温および／または加熱可能ステップの上流で、例えばある寸法に剪断し、
前記リバース圧延機（１４）内での最初の圧延搬送の後すでに、前記鋼片のセグメントの厚さは２０〜２５ｍｍの範囲内のある値に減少しており、前記スタンド（１５）の下流の前記リール炉（１６ｂ）上で直ちに巻き取ることを特徴とし、
最終圧延走行で、前記圧延機（１４）が前記鋼帯の最終厚さを決定することを特徴とし、
最終走行の殆どの間、前記鋼帯が前記リール炉（１６ａ）上と、前記リバース圧延機（１４）の前記圧延スタンド（１５）上と、前記少なくとも１個の対応するコイル製造機（１９ａ、１９ｂ）上とで同時に把持され、仕上げ鋼帯の少なくとも２個のコイルを形成することに対応する全長の間連続状態を保つという解決策なしに、プロセスを実現する、
ことを特徴とする圧延方法。
【請求項２】
前記鋼片のセグメントが、２から７個またはそれ以上のコイルの数に対応する重量を有する、請求項１に記載の方法。
【請求項３】
前記鋼片のセグメントが、３から５個のコイルの重量と対応する重量を有する、請求項２に記載の方法。
【請求項４】
得られた前記鋼片の最小厚さが、約１．０から２．０ｍｍに等しい、前記いずれかの請求項に記載の方法。
【請求項５】
前記薄鋼片は、前記保温および／または加熱可能炉（１３）の上流に設置された連続鋳造機（１１）と、前記連続鋳造機（１１）と前記加熱および／または保温炉（１３）との間に介在させられ、ある寸法に剪断するための少なくとも一つの剪断機（１２）とによって製造される、前記いずれかの請求項に記載の方法。
【請求項６】
前記薄鋼片は積載および収容システムによって供給される、請求項１から４のいずれか一項に記載の方法。
【請求項７】
連続鋳造機（１１）が液体コアを有する減厚ステップを含む、請求項５に記載の方法。
【請求項８】
前記連続鋳造機（１１）の下流に、少なくとも１個の圧延スタンドを備える減厚ユニット（２０）によって実行される、凝固直後の熱いコアの減厚ステップが含まれる、請求項５に記載の方法。
【請求項９】
金属鋼帯等の板製品を製造するための圧延ラインであって、前記板製品は少なくとも１．０から２．０ｍｍの最小厚を有し、３０から９０ｍｍの間、好ましくは３５から７０ｍｍの間の厚さを有する薄鋼片を出発材料とし、
圧延のために送られる前記薄鋼片の加熱可能および／または保温炉（１３）と、
少なくとも一つのリバース圧延スタンド（１５）を備えるリバース圧延機（１４）で、少なくとも前記スタンド（１５）の上流に巻取リール炉（１６ａ）と前記スタンド（１５）の下流に巻取リール炉（１６ａ）とが存在するリバース圧延機（１４）と、
前記圧延機（１４）の下流に設けられ、２０から３０トンの間の所定の重量の鋼片の関連コイルを形成するための少なくとも１個のコイル製造機（１９ａ、１９ｂ）と、
前記リバース圧延機（１４）と前記少なくとも１個のコイル製造機（１９ａ、１９ｂ）との間に設けられた冷却システム（１７）とを有し、
前記保温および／または加熱可能炉（１３）は、重量において、１個のコイルの重量の１倍より大きな有限倍に重量において相当する長さを有する鋼片のセグメントを完全に収容することができる長さを有し、
前記リバース圧延機（１４）によって実行される最初の圧延搬送から出てくる前記鋼片の長さが、最下流側にあるまたは唯一の前記圧延スタンド（１５）の出口と、前記少なくとも１個のコイル製造機（１９ａ、１９ｂ）の引込機（２１ａ、２１ｂ）との間の距離よりも大きいことを特徴とし、
前記リバース圧延機（１４）の前記圧延スタンド（１５）の上流の前記リール炉（１６ａ）と前記コイル製造機（１９ａ、１９ｂ）の一方またはもう一方の前記引込機（２１ａ、２１ｂ）との間の距離が、前記最終圧延走行における前記鋼帯の長さよりも短い寸法を有し、前記鋼帯は、前記リール炉（１６ａ）上と、前記圧延スタンド（１５）上と、および前記少なくとも１個のコイル製造機（１９ａ、１９ｂ）上とで同時に把持される、
ことを特徴とする圧延ライン。
【請求項１０】
前記保温および／または加熱可能炉（１３）の上流に設置され、前記炉に入る前記鋼片の厚さを３０〜９０ｍｍ、好ましくは３５〜７０ｍｍの範囲内のある値に減らすために、連続鋳造から出てくる鋼片の液体コア減厚を実行することが可能な減厚または粗圧延ユニット（２０）を備える、請求項９に記載の圧延ライン。
【請求項１１】
前記巻取リール炉（１６ａ、１６ｂ）は、巻き取られた鋼片のセグメントの外径（Ｄｅ）と巻取リールの内径（Ｄｉ）との比が２より大きいまたは等しくなるような寸法に作られる、請求項９または１０に記載の圧延ライン。
【国際調査報告】
2013532069.tif 000009
2013532069.tif 000010